(57)【要約】【課題】樹脂成形体のめっきにおいて、治具自体へのめっき析出がなく、めっき治具の交換も必要のない、めっき治具を提供する。【解決手段】絶縁被覆部を有するめっき用治具の表面に可塑剤を被覆したことを特徴とする樹脂成形体めっき用治具およびこれを用いた樹脂成形体のめっき方法。【選択図】なし【特許請求の範囲】
【請求項１】
絶縁被覆部を有するめっき用治具の表面に可塑剤を被覆したことを特徴とする樹脂成形体めっき用治具。
【請求項２】
可塑剤が、酸とアルコールから合成されたエステル化合物からなる群から選ばれた少なくとも１つを含むものである請求項１に記載の樹脂成形体めっき用治具。
【請求項３】
可塑剤が、フタル酸エステル類、アジピン酸エステル類、トリメリット酸エステル類、リン酸エステル類、クエン酸エステル類、セバシン酸エステル類、アゼライン酸エステル類、マレイン酸エステル類、安息香酸エステル類からなる群から選ばれた少なくとも１つを含むものである請求項１に記載の樹脂成形体めっき用治具。
【請求項４】
絶縁被覆部が、熱可塑性樹脂で形成されたものである請求項１〜３の何れかに記載の樹脂成形体めっき用治具。
【請求項５】
クロム酸エッチングフリーめっき用である請求項１〜４の何れかに記載の樹脂成形体めっき用治具。
【請求項６】
絶縁被覆部を有するめっき用治具の表面を、可塑剤で処理し、絶縁被覆部を有するめっき用治具の表面に可塑剤を被覆することを特徴とする樹脂成形体めっき用治具の製造方法。
【請求項７】
樹脂成形体のめっきにおいて、請求項１〜５の何れかに記載の樹脂成形体めっき用治具を用いることを特徴とする樹脂成形体のめっき方法。
【請求項８】
樹脂成形体のめっきが、クロム酸エッチングフリーめっきである請求項７記載の樹脂成形体のめっき方法。
【発明の詳細な説明】
【技術分野】
【０００１】
本発明は、樹脂成形体のめっき作業中に、樹脂成形体を保持するための樹脂成形体めっき用治具およびこれを用いた樹脂成形体のめっき方法に関する。
【背景技術】
【０００２】
従来、アクリロニトリル・ブタジエン・スチレン（ＡＢＳ）樹脂、ポリカーボネート／アクリロニトリル・ブタジエン・スチレン（ＰＣ／ＡＢＳ）等の樹脂成形体表面にめっきを施す場合は、樹脂成形体とめっき皮膜との密着性を高めるために、めっき処理前に樹脂成形体表面をクロム酸と硫酸の混合液により粗化するエッチング処理を行うことが知られている。
【０００３】
しかしながら、上記エッチング液には有害な６価クロムが多量に含まれており、作業環境に悪影響を及ぼす。また、その廃水を安全に処理するためには、有害な６価クロムを３価クロムに還元した後、中和沈降させるなど煩雑な処理が必要とされる。この処理では、有害な６価クロムを用いて６０℃以上の高温で作業するために、作業環境が悪くなり、またその廃水処理にも注意が必要であるという問題があった。
【０００４】
これらの問題から、クロム酸と硫酸の混合液に代わるエッチング剤の提供が望まれており、例えば、これらエッチング剤に代えて過マンガン酸塩を用いたエッチング液で処理し、めっきを施すクロム酸エッチングフリーのめっきプロセスが報告されている（特許文献１、２参照）。
【０００５】
しかし、上記プロセスにおいてはプラスチック表面へめっきは可能なものの、治具のコーティング表面にも触媒金属が吸着してしまうため、その後のめっき工程によりプラスチック表面と共に治具の表面にもめっきが析出しやすいという問題点がある。
【０００６】
従来用いられるクロム酸と硫酸の混合液によるエッチングでは、エッチング処理工程においてめっき用治具の絶縁コーティング部分に６価クロムが少量残存し、これが触媒毒となって無電解めっき用触媒が治具の絶縁コーティング部分に残存した場合でも、治具の表面に無電解めっきが析出するのを防止する。このため、引き続いて電気めっきを行った場合にも、めっき用治具に対して電気めっきが析出することがなく、無電解めっきと電気めっきを連続して行うことが可能である。
【０００７】
一方、過マンガン酸塩を主成分とするエッチング処理液を用いる場合には、エッチング処理液中に触媒毒となる成分が含まれていないために、めっき用治具の絶縁コーティング部に無電解めっき用触媒が付着すると、この部分に無電解めっきが析出する。そのため、無電解めっきから電気めっきへ移る際に治具を交換することが必要となり、作業性が非常に悪いという問題があった。
【０００８】
このため、治具へのめっき析出抑制方法がいくつか報告されているが（特許文献３）、いずれも治具コーティング部にフッ素樹脂等を使用するなど高価で特殊な材質が必要となりコストが高いため実用的ではない。
【先行技術文献】
【特許文献】
【０００９】
【特許文献１】特開昭５２−１２４４３４号公報
【特許文献２】特許第５１７７４２６号公報
【特許文献３】特開２００９−３０１５１号公報
【発明の概要】
【発明が解決しようとする課題】
【００１０】
従って、本発明の課題は、樹脂成形体のめっきにおいて、これまで使用されてきた汎用治具を使用しつつ治具自体へのめっき析出がなく、めっき治具の交換も必要のない、めっき治具を提供することである。
【課題を解決するための手段】
【００１１】
本発明者らは、上記課題を解決するために鋭意研究した結果、樹脂成形体のめっきに通常用いられる絶縁被覆部を有するめっき用治具の表面に、可塑剤を被覆することにより、上記課題を解決できることを見出し、本発明を完成させた。
【００１２】
すなわち、本発明は、絶縁被覆部を有するめっき用治具の表面に可塑剤を被覆したことを特徴とする樹脂成形体めっき用治具である。
【００１３】
また、本発明は、絶縁被覆部を有するめっき用治具の表面を、可塑剤で処理し、絶縁被覆部を有するめっき用治具の表面に可塑剤を被覆することを特徴とする樹脂成形体めっき用治具の製造方法である。
【００１４】
更に、本発明は樹脂成形体のめっきにおいて、上記樹脂成形体めっき用治具を用いることを特徴とする樹脂成形体のめっき方法である。
【発明の効果】
【００１５】
本発明の樹脂成形体めっき用治具は、樹脂成形体のめっきにおいて、治具自体へのめっき析出がなく、めっき治具の交換も必要ない。
【００１６】
そのため、本発明の樹脂成形体めっき用治具は、樹脂成形体のめっきに好適に用いることができる。
【発明を実施するための形態】
【００１７】
本発明の樹脂成形体めっき用治具（以下、「本発明治具」という）は、樹脂成形体のめっきに通常用いられる絶縁被覆部を有するめっき用治具の表面に可塑剤を被覆したものである。
【００１８】
樹脂成形体のめっきに通常用いられる絶縁被覆部を有するめっき用治具（以下、これを「通常治具」という）は、樹脂成形体を掛けられ、かつ、樹脂成形体に通電するため通電部と、通電部のうち、めっきを析出させたくない場所を絶縁体で被覆した絶縁被覆部を有するものである。なお、治具の形状は特に限定されない。
【００１９】
通常治具の通電部は、例えば、通電可能な金属、例えば、ＳＵＳ、銅等で形成される。また、絶縁被覆部は絶縁体、例えば、フッ素樹脂、シリコ−ン樹脂、熱可塑性樹脂等で形成される。これらの絶縁体の中でも熱可塑性樹脂が好ましく、これらの中でも塩化ビニルがより好ましい。これら絶縁体による通電部への被覆は常法により行うことができる。また、これら絶縁体には可塑剤が含まれていてもよい。
【００２０】
通常治具の表面に可塑剤を被覆するには、通常治具の表面を、可塑剤で処理すればよい。処理の方法は、特に限定されないが、可塑剤を含有する溶液に、通常治具を浸漬する方法、可塑剤を含有する溶液を通常治具に塗布する方法等を行った後、乾燥、焼成等で通常治具の表面に可塑剤を被覆する方法が挙げられる。なお、可塑剤は、通電部には何も影響を与えないが、被覆後に脱脂処理をすれば、通電部の可塑剤は除去できる。
【００２１】
ここで用いられる可塑剤は、特に限定されないが、酸とアルコールから合成されたエステル化合物が好ましく、フタル酸エステル類、アジピン酸エステル類、トリメリット酸エステル類、リン酸エステル類、クエン酸エステル類、セバシン酸エステル類、アゼライン酸エステル類、マレイン酸エステル類、安息香酸エステル類がより好ましい。これら可塑剤は少なくとも１つを含めばよい。
【００２２】
これら可塑剤の濃度は特に限定されず、例えば、市販されている原液のまま使用することができる。また、この可塑剤の温度も特に限定されず、例えば、常温である。
【００２３】
乾燥、焼成の条件は、可塑剤の種類や濃度によって異なるため特に限定されず、例えば、可塑剤が揮散してしまい、被覆できないような条件でなければよい。このような条件としては、概ね、乾燥であれば常温で、１日程度であり、焼成であれば１６０℃、２０分程度である。また、乾燥、焼成は、風乾の他に、通常の乾燥機、電気炉等を用いて行えばよい。
【００２４】
上記処理後には、通常治具の表面に可塑剤が被覆される。治具の表面に可塑剤が被覆されているかどうかは、目視による外観の比較、種々の測定等で確認することができるが、例えば、後記する実施例２の方法で硫酸銅めっきまで行った後に、析出面積が５％以下、好ましくは０％である時に、被覆されていると判断することが好ましい。もし、治具の表面に可塑剤が被覆されていない場合には硫酸銅めっき後の析出面積は上記範囲にならない。
【００２５】
本発明治具の好ましい一態様としては、例えば、以下のものが挙げられる。
＜通常治具＞
通電部：ＳＵＳ、銅
絶縁部：軟塩化ビニルゾルコーティング（可塑剤としてフタル酸ジオクチルを含有）
＜本発明治具＞
通常治具を、塩化ビニルに含まれるのと同種の可塑剤であるフタル酸ジオクチル（原液）に１０〜３０秒間浸漬する。次に、１４０〜２００℃で５〜３０分乾燥させ、通常治具の表面に塩化ビニルゾル上に可塑剤の被膜を形成させ、次いで脱脂処理により不要な通電部の可塑剤を除去して本発明治具が得られる。
【００２６】
斯くして得られる本発明治具は、エッチング、触媒付与、めっき等の処理を行っても、治具自体へのめっき析出がないため、樹脂成形体めっきに用いることができる。樹脂成形体めっきは、電気めっきまたは無電解めっきおよびこれらの組合せの何れでもよい。また、めっき液の種類も特に限定されないが、例えば、無電解めっきであれば、無電解ニッケルめっき、無電解銅めっき等が挙げられ、電気めっきであれば、硫酸銅めっき、電気ニッケルめっき、電気クロムめっき等が挙げられる。また、樹脂成形体としては、特に限定されないが、例えば、ＡＢＳ、ＰＣ／ＡＢＳ等の成型体が挙げられる。更に、樹脂成形体めっきの条件は、治具として本発明治具を用いる以外は、従来のめっき条件を用いることができる。
【００２７】
特に本発明治具は樹脂成形体のエッチングに、クロム酸を含有するエッチング液を用いる代わりに、過マンガン酸塩を主成分とするエッチング液、あるいは、オゾン等を用いる、いわゆる、クロム酸エッチングフリーのめっきに用いることが好ましい。このようなクロム酸エッチングフリーめっきに用いる治具として通常治具を用いた場合、治具へのめっき析出が多く、治具の架け替えが必要であるが、本発明治具を用いた場合、治具へのめっき析出がない。
【実施例】
【００２８】
以下、本発明を実施例を挙げて詳細に説明するが、本発明はこれら実施例に何ら限定されるものではない。
【００２９】
実  施  例  １
治具の製造：
汎用の軟塩化ビニルゾルコーティング（丸石化成品株式会社社製／品番Ｇ−２３３０ブラック：フタル酸ジオクチルを可塑剤として含む）を施した治具（通電部：銅（基本骨格）、ＳＵＳ（枝骨））を表１に記載の可塑剤に２０秒間浸漬した後、表１に記載の温度で２０分間焼成させ、次いで脱脂処理により不要な通電部の可塑剤を除去して本発明治具を製造した。
【００３０】
【表１】
2019183260.tif 000002
【００３１】
治具Ｂは、可塑剤が焼成により揮散してしまい、可塑剤で処理していない治具Ａと同じ外観であった。治具Ｃ〜Ｊは可塑剤で処理していない治具Ａとは違う外観であった。
【００３２】
実  施  例  ２
めっき試験：
実施例１で製造した治具Ａ〜Ｊに被めっき物となるＡＢＳ樹脂（株式会社ＵＭＧ社製：サイコラック３００１Ｍ）の平板（１００ｍｍ×５０ｍｍ×３ｍｍ）を取り付け、表２の条件でめっきを行った。無電解ニッケルめっき後および硫酸銅めっき後の治具への析出を以下の方法で評価した。その結果を表３に示した。
【００３３】
【表２】
2019183260.tif 000003
※各工程間には十分な水洗工程を含む。
＊：株式会社ＪＣＵの商品名
【００３４】
＜治具への析出評価方法＞
治具絶縁被覆部の面積を１００％とし、めっき析出した面積を目視にて以下の５段階で評価した。
（評価）  （析出面積）
◎   ：  ０％
○   ：  ０％より多く５％以下
△   ：  ５％より多く１０％以下
×   ：  １０％より多く５０％以下
××  ：  ５０％より多い
【００３５】
【表３】
2019183260.tif 000004
【００３６】
無電解ニッケルめっき後および硫酸銅めっき後の被めっき物のめっき析出状態は何れの治具を用いた場合でも良好であった。しかし、治具については、可塑剤が被覆されていない治具ＡおよびＢでは、無電解ニッケルめっき後および硫酸銅めっき後の両方で治具へのめっきの析出が多かった。一方、可塑剤が被覆されている治具Ｃ〜Ｊは無電解ニッケルめっき後および硫酸銅めっき後の両方で治具へのめっきの析出が少なかった。また、無電解ニッケルめっき後に治具にめっきが析出したとしても硫酸銅めっき後にはめっきが伸びず少なくなることが分かった。
【産業上の利用可能性】
【００３７】
本発明治具は、樹脂成形体のめっきに好適に用いることができる。
以  上
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
絶縁被覆部を有するめっき用治具の表面に可塑剤を被覆したことを特徴とする樹脂成形体めっき用治具。
【請求項２】
可塑剤が、フタル酸エステル類、アジピン酸エステル類、トリメリット酸エステル類、リン酸エステル類、クエン酸エステル類、セバシン酸エステル類、アゼライン酸エステル類、マレイン酸エステル類、安息香酸エステル類からなる群から選ばれた少なくとも１つを含むものである請求項１に記載の樹脂成形体めっき用治具。
【請求項３】
絶縁被覆部が、熱可塑性樹脂で形成されたものである請求項１または２記載の樹脂成形体めっき用治具。
【請求項４】
クロム酸エッチングフリーめっき用である請求項１〜３の何れかに記載の樹脂成形体めっき用治具。
【請求項５】
絶縁被覆部を有するめっき用治具の表面を、可塑剤で処理し、絶縁被覆部を有するめっき用治具の表面に可塑剤を被覆することを特徴とする樹脂成形体めっき用治具の製造方法。
【請求項６】
樹脂成形体のめっきにおいて、請求項１〜４の何れかに記載の樹脂成形体めっき用治具を用いることを特徴とする樹脂成形体のめっき方法。
【請求項７】
樹脂成形体のめっきが、クロム酸エッチングフリーめっきである請求項６記載の樹脂成形体のめっき方法。